(57)【特許請求の範囲】
【請求項１】
固溶体となっている酸化セリウム及び酸化ジルコニウムの、そして高い酸素貯蔵能力を有している粉末の製造方法であって、次の段階：
セリウム塩及びジルコニウム塩から成る溶液を調製する段階；
その溶液をスプレー熱分解にかけて、空気中での直径が１０μｍ〜２００μｍの溶液滴の霧を形成し、そしてその霧を５００℃〜１０００℃、管式炉中滞在時間０．５〜２０秒で加熱してセリウム塩及びジルコニウム塩を分解する段階；及び
酸化セリウム及び酸化ジルコニウムが原子的に混合され完全な固溶体になっており、酸化ジルコニウムが全固溶体の７〜８０重量％を構成しており、そして表面積が６０ｍ2／ｇであり、７００℃迄における酸素貯蔵能力が３００μモル／ｇ〜５００μモル／ｇである粒子を形成する段階
を含んで成る方法。
【請求項２】
セリウム塩が酢酸セリウムである請求項１に記載の方法。
【請求項３】
ジルコニウム塩が、ジルコニウム酢酸塩である請求項１に記載の方法。
【発明の詳細な説明】
【技術分野】
【０００１】
本発明は、例えば内燃機関用の排ガス浄化触媒のウオッシュコート（ｗａｓｈｃｏａｔ）において使用される、高い酸素貯蔵能力を有する、混合された貴金属でない金属の酸化物粉末の製造に関する。
【背景技術】
【０００２】
酸化セリウムは、他の、貴金属でない金属の酸化物で安定化されて触媒及び触媒支持体（ウオッシュコート）として使用されてきた。ウオッシュコートは、一般的に、セラミック又は金属で作られる場合が多い基体にコーティングされ、そして貴金属を、ウオッシュコート上に沈着させる。
【０００３】
典型的な応用分野は、内燃機関が発生した排ガスを処理するための触媒を用いたコンバーターである。白金のような貴金属触媒は、貴金属でない金属の酸化物のウオッシュコート上に沈着しそしてコンバーター内部の枠組み上に支持される。エンジンの排ガスに由来する副生成物成分の触媒による変換は、ガスが固体触媒上を通過する時にそれらが酸化されることによって行われる。例えば、特許文献１（権利者：Ｈｉｎｄｉｎら）参照。
【０００４】
種々の要因が触媒活性に影響する。例えば、固体触媒の効率は一般的に、処理される物質に接する表面積が増加するにつれて増大する。従って、固体触媒の粒子を高度に分割した状態に維持することは、より大きい表面積を与え、その結果より効率の良い触媒をもたらすことになる。  触媒構造がセリア及びジルコニアのような種々の触媒成分の混合物から成る場合は、より均質な成分の混合物が、より効果的な触媒構造をもたらすことになるであろう。エンジン排ガスの成分を触媒的に酸化するために酸素が使用されるので、触媒コンバーター中のウオッシュコートの酸素貯蔵能力もまた、非常に重要である。
【０００５】
触媒構造の種々な例が知られている。共沈によって製造された、アルミナ系の触媒担体物質が、特許文献２（権利者：Ｓｃｈａｅｆｅｒら）に開示されている。特許文献３（権利者：Ｓａｕｖｉｏｎら）は、微粒子状の酸化セリウム触媒組成物を開示している。その酸化セリウム微粒子は多孔性でありその中に他の金属酸化物が分散している。その組成物は、共沈によって製造されており、そして本発明の完全な固溶体ではない。
【０００６】
触媒活性を持つ貴金属と促進剤を含有する複合粉末が、特許文献４（権利者：Ｂｅｒｎｄｔら）に記載されている。集合した複合粉末がスプレー熱分解法によって製造されており、そして続いてボールミルにかけて貴金属の露出を増大させている。
【０００７】
公知の方法によって得られる触媒物質は、本発明が提供するような、高い酸素貯蔵能力を有する貴金属でない金属の酸化物の完全な固溶体で構成された触媒のウオッシュコートを提供していない。
【０００８】
【特許文献１】米国特許第３，９９３，５７２号明細書
【特許文献２】米国特許第４，３３１，５６５号明細書
【特許文献３】米国特許第４，９４０，６８５号明細書
【特許文献４】米国特許第４，９１０，１８０号明細書
【発明の開示】
【０００９】
上記した触媒構造の欠陥を克服するために、本発明は、酸化セリウム及び少なくとも１種の他の貴金属でない金属の酸化物で構成された粉末の製造方法を提供する。その酸化物
を原子レベルで混合し、完全な固溶体を形成するのが有利である。
【００１０】
本発明の方法は、セリウムイオン及び少なくとも１種の貴金属でない金属のイオンで構成された塩溶液の微細な霧を製造する段階を包含する。微細な霧は、スプレー熱分解によって乾燥され、セリウムイオン及び少なくとも１種の貴金属でない金属のイオンが原子レベルで混合されている粒子を形成する。形成された粒子の塩は分解して酸化物となり、かくして、混合され完全な固溶体となっている酸化セリウムと貴金属でない金属の酸化物の粒子を形成する。貴金属でない金属の酸化物成分が酸化ジルコニウムであることが好ましい。本発明はまた、上記の方法によって製造された、酸化を促進する組成物を提供する。得られた組成物は、他の安定化作用をもつ酸化物を使用することなく立方体構造を有する。
【００１１】
本発明の組成物及び方法は、高い酸素貯蔵能力を有する触媒支持体を提供する。本発明の方法は、既知の方法より低温で行われる点が有利である。従って、本発明の方法によって製造される粉末は、以前の方法によって製造された粉末に比較して粉末の表面積の損失が少ない。
【００１２】
発明の詳細な説明
完全な固溶体となっている酸化セリウムと少なくとも１種の貴金属でない金属の酸化物の粉末の製造方法は、セリウム塩及び少なくとも１種の貴金属でない金属の塩の均一な水溶液を調製することを包含する。その溶液の微細な霧を形成しそしてその霧を約５００℃〜１０００℃の温度で加熱することにより乾燥する。乾燥は約０．５秒〜約２０秒間行われ、その際セリウムイオン及び少なくとも１種の貴金属でない金属のイオンが原子レベルで混合されている粒子が形成される。粒子の塩が分解して、酸化セリウムと少なくとも１種の貴金属でない金属の酸化物が原子レベルで混合され完全な固溶体となっている粒子を形成する。
【００１３】
適切な貴金属でない金属の酸化物の例としては、それに限定はされないが、遷移金属酸化物、希土類金属酸化物及びそれらの組み合わせが挙げられる。好ましい貴金属でない金属の酸化物の例としては、ジルコニア、イットリア、ランタニド、アクチニド及びそれらの組み合わせが挙げられる。ジルコニア（酸化ジルコニウム）が、最も好ましい。
【００１４】
本明細書で用いられる塩の例としては、貴金属でない金属の、硝酸塩、硫酸塩、塩化物、及び酢酸塩のような水溶性の塩が挙げられる。酢酸塩が好ましい。
【００１５】
均一な水溶液を、固溶体粉末中の貴金属でない金属の酸化物の最終濃度が約７〜約８０重量％、好ましくは約２５〜約４２重量％になるように調製するのが好ましい。安定化されたセリアの最も好ましい組成は、ＺｒＯ２４２重量％及びＣｅＯ２約５８重量％である。
【００１６】
水溶液を噴霧して、直径約１０μ〜約２００μ、好ましくは約２５μ〜約１００μ、最も好ましくは約２５μ〜約５０μの微細な液滴を有する霧とする。微細な霧を、金属塩を分解して対応する酸化物にするのに十分な温度、例えば、約３００℃〜約１，２００℃、好ましくは約５００℃〜約１，０００℃、最も好ましくは約７５０℃〜約１，０００℃、で運転する炉を通過させる。
【００１７】
炉の中での滞留時間は、約０．５秒〜約２０秒、好ましくは約０．７秒〜約１１秒、最も好ましくは約０．７秒〜約６秒である。この高速、高温のプロセスは、スプレー熱分解として知られている。
【００１８】
上記の方法によって製造された粉末は、新たに製造したときは約６０ｍ２／ｇの表面積を有する粒子で構成される。粒子は、微結晶サイズが、約２５オングストローム〜約１５
０オングストロームの範囲であり、平均微結晶サイズが約３２オングストロームである。約７００℃迄の粒子の酸素貯蔵能力は、約２００μモル／ｇ〜約６００μモル／ｇの範囲であり、平均約５１０μモル／ｇである。約１０００℃迄の粒子の酸素貯蔵能力は、約５００μモル／ｇ〜約１２００μモル／ｇの範囲であり、平均約１０４０μモル／ｇである。
【００１９】
１０００℃迄で５時間熟成後に、粒子は、表面積が約１ｍ２／ｇ〜約５０ｍ２／ｇであり、そして微結晶サイズが、約２５オングストローム〜約４００オングストロームである。平均の表面積は約５ｍ２／ｇであり微結晶サイズは７６オングストロームである。熟成された粒子は、約７００℃迄の粒子の酸素貯蔵能力が、約３００μモル／ｇ〜約５００μモル／ｇの範囲であり、平均約４００μモル／ｇであり、約１０００℃迄の粒子の酸素貯蔵能力が、約５００μモル／ｇ〜約１２００μモル／ｇの範囲であり、平均約６７０μモル／ｇである。
【００２０】
本発明のその他の特徴と利点は、以下に示す実施例（この実施例は発明を限定するものではない）からより明らかになるであろう。
【実施例】
【００２１】
本発明の方法が、以下に示すように、酸化セリウムウオッシュコートを製造するために用いられた。炭酸セリウム粉末を希酢酸中に溶解して酢酸セリウムの水溶液を調製した。酢酸セリウム水溶液を酢酸ジルコニル水溶液に添加して、均一な、セリア及びジルコニアイオンの水溶液を生成させた。
【００２２】
その均一な水溶液を、二流体ノズルを用いて噴霧して、直径が１０μ〜１００μの小滴の微細な霧とした。微細化した液滴を空気の流れを用いて管式炉に導入した。管を約４９８パスカルのわずかな減圧にして霧に炉を通過させた。微細な霧を約１，０００℃の温度の炉の中で加熱した。炉内の滞留時間は０．７秒であった。液滴が乾燥すると、酢酸ジルコニウムと酢酸セリウムが原子レベルで混合している粉末が形成された。
【００２３】
酢酸塩が分解して、原子レベルで混合されているジルコニウムとセリウムの酸化物の粉末が生成した。得られた粉末は、酸化ジルコニウム４２％及び酸化セリウム５８％であった。
【００２４】
比較実施例
上記の方法によって製造された粉末を、公知の二段法を用いて製造された類似の物質と比較した。ジルコニウムとセリウムの酢酸溶液をスプレー乾燥し、次いで別のトレイでの焼成工程にかけた。塩の水溶液を、上記の実施例と同様な方法で製造した。その溶液を二流体ノズルを用いて１８０℃の温度でスプレー乾燥した。スプレー乾燥した生成物をトレイ中で６００℃の温度で６０分間焼成した。
【００２５】
トレイで焼成した生成物は、固溶体を生じたけれども、酸素貯蔵能力が、本発明の方法によって製造した同じ組成の生成物より著しく低かった。
【００２６】
酸素貯蔵能力
粉体の酸素貯蔵能力（ＯＳＣ）を、温度プログラム還元（ＴＰＲ）分析を用いて以下のように比較した。
【００２７】
ガス追い出し段階として、１００％アルゴンを、用意した試料０．１ｇ上を７５０℃で１時間、流した。
【００２８】
試料を３００℃に冷却した。
【００２９】
５％Ｈ２／Ａｒを試料上を流しながら、試料の温度を２０℃／分で直線的に上昇させた。
【００３０】
還元によって生成した水を、モレキュラーシーブを充填したパイレックスＵ字管にトラップした。
【００３１】
水素の消費量を、入口ガスと出口ガスの熱容量の差によって測定した。  グラフの曲線の下の面積を、１００％アルゴンにおけるキャリブレーションのスパイク波形の下の面積と比較した。
【００３２】
比較の結果を下記の表に示す。比較試料は上記の比較実施例の方法を用いて製造し、試料１及び２は、本発明の方法を用いて製造した。
【００３３】
【表１】
0005047114.tif 000002
【００３４】
表中の格子パラメーターは、Ｘ線回折図形によって求めた。格子パラメーターは、ジルコニウムがセリウムと原子レベルで混合しているかどうか、そしてどの程度まで原子レベルで混合しているかを示す。より小さい数が、より緊密に混合していることを示す。
【００３５】
上記の表中の格子パラメーターの数字が示しているように、本発明の方法によって、セリアイオンとジルコニアイオンとの原子レベルでのより緊密な混合が達成される。Ｆ．Ｄｏｎａｌｄ  Ｂｌｏｓｓ著、Ｃｒｙｓｔａｌｌｏｇｒａｐｈｙ  ａｎｄ  Ｃｒｙｓｔａｌ
Ｃｈｅｍｉｓｔｒｙ、４８５〜４８７頁を参照。この文献は、引用することによって本明細書に組み込まれるものとする。またこれも上記の表に示されているように、７００℃迄のＯＳＣが、本発明の粉末の方が比較実施例より著しく高い。
【００３６】
以上、本発明をその個々の態様に関して記載してきたが、多くのその他の変更や修正そしてその他の用途が当業者には明らかになるであろう。それ故に、本発明は、本明細書中の特定の開示によって限定されるのではなくて、添付した「請求の範囲」によってのみ限定されるべきである。
【００３７】
本発明の好適の実施態様は以下のとおりである。
１．  固溶体となっている、酸化セリウム及び少なくとも１種のその他の貴金属でない金属の酸化物の粉末の製造方法であって、次の段階：
セリウム塩及び少なくとも１種の貴金属でない金属の塩の溶液を調製する段階；
その溶液の微細な霧を形成する段階；
その微細な霧を、セリウム塩及び少なくとも１種の貴金属でない金属の塩を分解するのに十分な温度で加熱することによって乾燥する段階；及び
酸化セリウム及び少なくとも１種の貴金属でない金属の酸化物が原子的に混合され完全な固溶体になっており、その貴金属でない金属の酸化物が全固溶体の約７〜約８０重量％を構成している粒子を形成する段階を含んで成る方法。
２．  セリウム塩が酢酸セリウムである上記１に記載の方法。
３．  貴金属でない金属の塩が、貴金属でない金属の酢酸塩である上記１に記載の方法。
４．  貴金属でない金属の酸化物が、遷移金属酸化物、希土類金属酸化物、及びそれらの混合物から成る群から選ばれる上記１に記載の方法。
５．  貴金属でない金属の酸化物が、酸化ジルコニウム、酸化イットリウム、ランタニド、及びアクチニド、並びにそれらの混合物から成る群から選ばれる上記４に記載の方法。
６．  貴金属でない金属の酸化物が、酸化ジルコニウムである上記４に記載の方法。
７．  微細な霧が、直径が約１０μｍ〜約２００μｍの液滴を含んで成る上記１に記載の方法。
８．  上記１の方法によって製造される組成物。
９．  上記６の方法によって製造される組成物。
１０．  安定化作用を有する他の酸化物を使用することなく立方体構造を有する上記８に記載の組成物。
１１．  酸化セリウム中の酸化ジルコニウムの重量％が約２５と約４２の間である上記８に記載の組成物。
１２．  粒子が約６０ｍ２／ｇの表面積及び約２５〜約１５０オングストロームの微結晶サイズを有する上記８に記載の組成物。
１３．  粒子の約７００℃迄における酸素貯蔵能力が、約３００μモル／ｇ〜約５００μモル／ｇである上記８に記載の組成物。
１４．  基体上にコーティングされており、そして、その上に貴金属触媒が沈着している上記８に記載の組成物。
１５．  酸化ジルコニウムと酸化セリウムの固溶体を含んで成る組成物であって、酸化ジルコニウムが組成物の約２５〜約４２重量％であり、そして組成物の約７００℃迄における酸素貯蔵能力が約３００μモル／ｇ〜約５００μモル／ｇの範囲である組成物。